(57)【要約】【課題】高アスペクト比の磁性粉であっても配向性を良くすることが可能なノイズシールドケーブルの製造方法及びノイズシールドケーブルを提供する。【解決手段】導体と、導体の周囲に設けられた絶縁体と、絶縁体の周囲に設けられたノイズシールド層と、ノイズシールド層の周囲に設けられたシースとを備えたノイズシールドケーブルの製造方法であって、ノイズシールド層を設ける工程は、最大長さ／最大厚さで表されるアスペクト比が１０より大である磁性粉８１が混合された樹脂８２をプレス加工した後、ロール加工して形成されたシートを絶縁体の周囲に巻き付ける工程を有するノイズシールドケーブルの製造方法。【選択図】図２
2017027730.tif 000002
【特許請求の範囲】
【請求項１】
導体と、前記導体の周囲に設けられた絶縁体と、前記絶縁体の周囲に設けられたノイズシールド層と、前記ノイズシールド層の周囲に設けられたシースとを備えたノイズシールドケーブルの製造方法であって、
前記ノイズシールド層を設ける工程は、最大長さ／最大厚さで表されるアスペクト比が１０より大である磁性粉が混合された絶縁材料をプレス加工した後、ロール加工して形成されたシートを前記絶縁体の周囲に巻き付ける工程を有するノイズシールドケーブルの製造方法。
【請求項２】
前記アスペクト比が、２０以上である請求項１に記載のノイズシールドケーブルの製造方法。
【請求項３】
前記ノイズシールド層における前記絶縁材料に対する前記磁性粉の混合割合は、５〜６０ｖｏｌ％である請求項１又は請求項２に記載のノイズシールドケーブルの製造方法。
【請求項４】
導体と、前記導体の周囲に設けられた絶縁体と、前記絶縁体の周囲に設けられ、磁性粉が絶縁材料に混合されたノイズシールド層と、前記ノイズシールド層の周囲に設けられたシースとを備え、
前記磁性粉は、最大長さ／最大厚さで表されるアスペクト比が１０より大であり、下記定義（ｎは前記磁性粉の異なる傾き（角度θ）の数を示す自然数である）で表される配向度が０．９以上であるノイズシールドケーブル。
2017027730.tif 000005
【発明の詳細な説明】
【技術分野】
【０００１】
本発明は、ノイズシールドケーブルの製造方法及びノイズシールドケーブルに関する。
【背景技術】
【０００２】
ケーブルからのノイズを抑制する方法として、特許文献１には、ケーブル芯線を被覆する外被に含まれる絶縁材料を扁平または針状の軟磁性体粉末と有機結合剤からなる複合磁性体で構成し、上記軟磁性体粉末の表面部分を酸化した金属若しくは合金とする方法が開示されている。
【０００３】
また、特許文献２には、軟磁性体の金属、又はその合金の平均粒径が１００μｍ以下であって、扁平形状を呈し、そのアスペクト比が２以上であり、且つ長径の方向がシートの平面方向に略沿って埋設される粉末を柔軟な絶縁材の断面中に分散して埋設した遮蔽用シートの製造方法であって、流動性を有する絶縁材と軟磁性の金属又はその合金からなり平均粒径が１００μｍ以下の粉末を混合する工程と、得られた粉末混合絶縁材を一対のロール間を通すか、又は扁平な開口部を有する型の該開口部から押出すことにより、扁平で柔軟な絶縁材の断面中に上記粉末を分散して埋設する工程とからなる遮蔽用シートの製造方法が開示されている。
【先行技術文献】
【特許文献】
【０００４】
【特許文献１】特許第３７１２８４６号公報
【特許文献２】特開平１０−５６２９２号公報
【発明の概要】
【発明が解決しようとする課題】
【０００５】
軟磁性体粉末のアスペクト比が大きく、かつノイズシールド層中における当該粉末の配向性が良いほどノイズシールド層の透磁率が大きくなり、当該粉末を含む層の透磁率が大きくなるほどノイズ抑制性能は向上する。ゆえに、磁性粉を高アスペクト比にすること及び磁性粉の配向性を良くすることが望ましい。
【０００６】
しかし、高アスペクト比の磁性体粉末は押出し時の樹脂の流れの影響を受けやすく、樹脂の流れのわずかな乱れでノイズシールド層中における磁性体粉末の配向性が低下する。いったん配向性が低下すると、それを起点にさらに配向が乱れてしまう。
【０００７】
また、粉末混合絶縁材を一対のロール間を通す方法や、プレスによって扁平に押し潰す方法によっても、満足のいく磁性体粉末の配向性を得ることは難しい。
【０００８】
そこで、本発明の目的は、高アスペクト比の磁性粉であっても配向性を良くすることが可能なノイズシールドケーブルの製造方法及びノイズシールドケーブルを提供することにある。
【課題を解決するための手段】
【０００９】
本発明は、上記目的を達成するために、下記のノイズシールドケーブルの製造方法及びノイズシールドケーブルを提供する。
【００１０】
［１］導体と、前記導体の周囲に設けられた絶縁体と、前記絶縁体の周囲に設けられたノイズシールド層と、前記ノイズシールド層の周囲に設けられたシースとを備えたノイズシールドケーブルの製造方法であって、前記ノイズシールド層を設ける工程は、最大長さ／最大厚さで表されるアスペクト比が１０より大である磁性粉が混合された絶縁材料をプレス加工した後、ロール加工して形成されたシートを前記絶縁体の周囲に巻き付ける工程を有するノイズシールドケーブルの製造方法。
［２］前記アスペクト比が、２０以上である前記［１］に記載のノイズシールドケーブルの製造方法。
［３］前記ノイズシールド層における前記絶縁材料に対する前記磁性粉の混合割合は、５〜６０ｖｏｌ％である前記［１］又は前記［２］に記載のノイズシールドケーブルの製造方法。
［４］導体と、前記導体の周囲に設けられた絶縁体と、前記絶縁体の周囲に設けられ、磁性粉が絶縁材料に混合されたノイズシールド層と、前記ノイズシールド層の周囲に設けられたシースとを備え、前記磁性粉は、最大長さ／最大厚さで表されるアスペクト比が１０より大であり、下記定義（ｎは前記磁性粉の異なる傾き（角度θ）の数を示す自然数である）で表される配向度が０．９以上であるノイズシールドケーブル。
2017027730.tif 000003
【発明の効果】
【００１１】
本発明によれば、高アスペクト比の磁性粉であっても配向性を良くすることが可能なノイズシールドケーブルの製造方法及びノイズシールドケーブルを提供することができる。
【図面の簡単な説明】
【００１２】
【図１】本発明の第１の実施の形態に係るノイズシールドケーブルの概略の構成を示す横断面図である。
【図２】本発明の実施の形態に係るノイズシールドケーブルの製造工程の一部を示す概略図であり、（ａ）はプレス加工工程、（ｂ）はロール加工工程、（ｃ）は巻き付け工程を示す。
【図３】磁性粉の配向度の定義を説明するための図である。
【図４】本発明の第２の実施の形態に係るノイズシールドケーブルの概略の構成を示す横断面図である。
【図５】実施例（シート）及び比較例（押出被覆）について配向度と透磁率の実測値／推定値との関係を示す図である。
【図６】実施例（シート）及び比較例（押出被覆）について各周波数における透磁率を示すグラフである。
【図７】実施例（シート）及び比較例（押出被覆）について各周波数における抑制効果を示すグラフである。
【図８】ノイズシールドケーブルのノイズ抑制効果の測定方法を示す概略図である。
【発明を実施するための形態】
【００１３】
以下、本発明の実施の形態について図面を参照して説明する。
【００１４】
〔第１の実施の形態〕
図１は、本発明の第１の実施の形態に係るノイズシールドケーブルの概略の構成を示す横断面図である。
【００１５】
図１に示すノイズシールドケーブル１は、導体２の周囲を絶縁体３で被覆した複数（本実施の形態では３本）の絶縁電線４と、複数の絶縁電線４の周囲に介在物５を介在させて巻き付けられた樹脂テープ層６と、樹脂テープ層６の周囲に設けられたシールド層７と、シールド層７の周囲に設けられたノイズシールド層８と、ノイズシールド層８の周囲に設けられた樹脂等からなる絶縁保護層としてのシース９とを備える。
【００１６】
導体２は、汎用の材料、例えば、純銅や錫めっき銅等からなり、複数本（本実施の形態では７本）の金属細線を撚り合わせて構成されている。絶縁体２は、電線・ケーブルに使用可能な絶縁体であればよく、特に限定されない。
【００１７】
絶縁電線４は、例えば１ＭＨｚ〜１０ＧＨｚの信号を伝送する。なお、絶縁電線４は、本実施の形態では複数本としたが、１本でもよい。また、絶縁電線４は、差動信号を伝送するツイストペア線でもよい。
【００１８】
樹脂テープ層６は、例えば、樹脂テープを複数本の絶縁電線４の周囲に紙等からなる介在物５を介在させてそれらの周囲にケーブル長手方向に渡って巻き付けることにより形成される。樹脂テープは、例えば、ポリエチレンテレフタレート（ＰＥＴ）、ポリプロピレン系樹脂等の樹脂からなるテープを用いることができる。
【００１９】
シールド層７は、導線を編組して形成され、グランドに接続される。なお、シールド層７は、導体付きテープを巻き付けたものでもよい。
【００２０】
ノイズシールド層８は、磁性粉８１が混合された絶縁材料である樹脂８０からなる。
【００２１】
樹脂８０としては、例えば、オレフィン系樹脂、塩化ビニル樹脂、エチレン−酢酸ビニル重合体、フッ素系樹脂、シリコーン系樹脂等を用いることができる。また、樹脂８０は、磁性粉８１が扁平形状である場合の扁平方向をケーブル長手方向及び周方向に配向させる上で非晶系よりも結晶系の方が好ましい。
【００２２】
磁性粉８１としては、高透磁率の磁性粉、例えば、比透磁率が１０００〜１０００００の磁性粉を用いることが好ましい。
【００２３】
磁性粉の材料としては、軟磁性材料からなるものが好ましい。軟磁性材料として、例えば、Ｍｎ−Ｚｎ系フェライト粉、Ｎｉ−Ｚｎ系フェライト粉、Ｎｉ−Ｚｎ−Ｃｕ系フェライト粉等のフェライト粉や、Ｆｅ−Ｎｉ系合金（パーマロイ）、Ｆｅ−Ｓｉ−Ａｌ系合金（センダスト）、Ｆｅ−Ｓｉ系合金（珪素鋼）等の軟磁性金属粉等を用いることができる。
【００２４】
磁性粉８１は、最大長さ／最大厚さで表されるアスペクト比が１０より大である。図３中のＤは、磁性粉８１の最大長さを示し、ｔは磁性粉８１の最大厚さを示す。当該アスペクトは、２０以上であることが好ましく、３０以上であることがより好ましく、３５以上であることがさらに好ましい。当該アスペクトの上限は、９０以下であることが好ましく、８０以下であることがより好ましく、７０以下であることがさらに好ましく、６０以下であることが最も好ましい。
【００２５】
アスペクト比が１０以下では所望の比透磁率が得られ難くなり、また、後述するノイズシールド層８を設ける方法による磁性粉８１の配向性の改善効果が得られ難くなる。一方、アスペクト比が９０を超すとノイズシールド層８の成形時に磁性粉８１が破損する可能性が高くなる。
【００２６】
なお、磁性粉８１の全てが上記アスペクト比を満たさなくてもよいが、磁性粉８１の全数のうち８０％以上が上記アスペクト比を満たすことが好ましく、９０％以上が上記アスペクト比を満たすことがより好ましい。
【００２７】
本発明の実施形態において、磁性粉８１は、下記定義で表される配向度（ｎは磁性粉８１の異なる傾き（角度θ）の数を示す自然数である）が０．９以上である。当該配向度は、望ましくは０．９１以上であり、より望ましくは０．９２以上である。上限は特に限定されないが、０．９６以下が製造上、現実的であり、０．９５以下がより現実的である。なお、実際の測定においては、ケーブル長手方向にノイズシールド層８を所定長（例えば０．５〜１．５ｍ）切り出して測定を行なう。
2017027730.tif 000004
【００２８】
ここで、｜cosθ｜とは、１つ１つの磁性粉８１の磁路方向（磁界の向き）に対する傾き（角度θ）について求めたcosθの絶対値である（図３参照）。また、角度θｉの磁性粉の頻度（％）とは、画像処理で求めた傾き（角度θｉ）の頻度のことである。
【００２９】
なお、図３に示されるように、磁路方向に対して磁性粉８１の扁平面が平行であるとき、｜cosθ｜＝｜cos０°｜＝１となり、磁路方向に対して磁性粉８１の扁平面が垂直であるとき、｜cosθ｜＝｜cos９０°｜＝０となる。
【００３０】
例えば、傾き（角度θ）がθ１〜θ5である磁性粉８１が存在し、｜cosθ１｜＝０．９２の頻度が磁性粉８１全数のうちの１０％、｜cosθ２｜＝０．９３の頻度が全数のうちの２０％、｜cosθ３｜＝０．９４の頻度が全数のうちの３０％、｜cosθ４｜＝０．９５の頻度が全数のうちの３０％、｜cosθ５｜＝０．９６の頻度が全数のうちの１０％であった場合、上記定義より、配向度は、（１０×０．９２＋２０×０．９３＋３０×０．９４＋３０×０．９５＋１０×０．９６）／（１０＋２０＋３０＋３０＋１０）＝０．９４１である。
【００３１】
磁性粉８１は、下記の方法により設けられることで、ノイズシールド層８中における磁性粉８１の配向性を向上できる。すなわち、上記配向度を高くすることができる。ここで、配向性が良いとは、磁性粉８１によるノイズ抑制効果が高い（ノイズ抑制効率が良い）配置をいう。言い換えると、磁性粉８１による導体２の被覆率が高くなるような配置をいう。具体的には、例えば、磁性粉８１の面積が広い面がケーブル長手方向及び周方向に沿って配向されている状態をいう。
【００３２】
図２は、本発明の実施の形態に係るノイズシールドケーブルの製造工程の一部を示す概略図であり、（ａ）はプレス加工工程、（ｂ）はロール加工工程、（ｃ）は巻き付け工程を示す。
【００３３】
本発明の実施の形態に係るノイズシールドケーブル１の製造方法において、ノイズシールド層８は、上記の磁性粉８１が混合された絶縁材料（樹脂８０）をプレス機２０によりプレス加工（図２（ａ））した後、ロール３０の間にシート８２を通すことでロール加工（図２（ｂ））を行ない、形成されたシート８２を絶縁体３の周囲に巻き付ける工程（図２（ｃ））を経て設けられる。本実施の形態においては、絶縁体３の周囲に設けられたシールド層７の直上にシート８２を巻き付けている。プレス加工やロール加工単独では十分な配向性向上効果が得られない。また、プレス加工とロール加工をこの順序で行なうことが重要であり、順序を逆にすると十分な配向性向上効果が得られない。
【００３４】
シート８２を巻き付ける工程は、らせん状に巻いていくが、重複部分が有るように巻き付けても、重複部分が無いように巻き付けてもよい。
【００３５】
磁性粉８１は、ノイズシールド層８（樹脂８０）中に、ほぼ均等に分散されていることが好ましい。樹脂８０に対する磁性粉８１の混合割合は、５〜６０ｖｏｌ％が好ましく、ケーブル可撓性と電磁波ノイズ抑制効果の両面から見て、１０〜４０ｖｏｌ％がより好ましい。
【００３６】
ノイズシールド層８の厚みは、特に限定されるものではないが、１００〜１０００μｍであることが好ましい。
【００３７】
シース９は、例えば、ノイズシールド層８に用いたベースの樹脂８０と同じ樹脂で形成されている。シールド層７を被覆する被覆層を、ノイズシールド層８とシース９とからなる２層構造とすることにより、機械的強度が補強される。シース９は、押出被覆により設けることができる。
【００３８】
〔第２の実施の形態〕
図２は、本発明の第２の実施の形態に係るノイズシールドケーブルの概略の構成を示す横断面図である。
【００３９】
図２に示すノイズシールドケーブル１０は、導体２の周囲を絶縁体３で被覆した複数（本実施の形態では２本）の絶縁電線４と、複数の絶縁電線４の周囲に設けられたノイズシールド層８Ａと、ノイズシールド層８Ａの周囲に設けられた樹脂等からなる絶縁保護層としてのシース９とを備える。
【００４０】
ノイズシールドケーブル１０は、導体２として撚線ではなく単芯を用いている点、絶縁電線４を３本ではなく２本としている点、介在物５、樹脂テープ層６及びシールド層７を省略している点、ノイズシールド層をらせん巻きではなく縦添え巻き（たばこ巻き）としている点において第１の実施の形態に係るノイズシールドケーブル１と相違する。その他の点は、第１の実施の形態と基本的に同様であるため、説明を書略する。
【００４１】
本発明の実施の形態に係るノイズシールドケーブルは、通信用ケーブル、ＬＡＮケーブル、同軸ケーブル、電力ケーブル、制御・計装ケーブル等に適用できる。
【００４２】
なお、本発明の実施の形態は、上記実施の形態に限定されず、種々な実施の形態が可能である。
【００４３】
また、本発明の要旨を変更しない範囲内で、上記実施の形態の構成要素の一部を省くことや変更することが可能である。例えば、第１の実施の形態において、複数の絶縁電線４の周囲に樹脂テープを巻き付ける上で支障がなければ、介在物５を省いてもよい。
【００４４】
〔本実施の形態の効果〕
本実施の形態によれば、以下の効果を奏する。
（１）高アスペクト比の磁性粉であっても配向性を良くすることが可能なノイズシールドケーブルを提供できる。これにより、ノイズ抑制性能が向上したノイズシールドケーブルを得ることができる。
（２）従来技術（球状の磁性粉）と同じ透磁率を得るのであれば、磁性粉の使用量を減らすことができる。これにより、ケーブルの軽量化と耐屈曲性の向上が図れる。
【実施例】
【００４５】
以下に、本発明を実施例に基づいて更に詳しく説明するが、本発明はこれらに限定されるものではない。
【００４６】
図１の構造の本発明の第１の実施の形態に係るノイズシールドケーブル１を製造するため、ノイズシールド層８の材料として、日立金属社製の磁性粉８１（製品名：ファインメット（登録商標））をオレフィン系樹脂８０（三井化学社製、製品名：タフマー（登録商標）DF740）に混合したものを準備した。上記磁性粉８１の最大長さ／最大厚さで表されるアスペクト比は、７５である。また、樹脂８０に対する磁性粉８１の混合割合は、２０ｖｏｌ％である。
【００４７】
準備した材料をプレス機２０にてプレス加工を行ない、その後、当該材料をロール３０の間に通し、ロール加工を行なうことで、シート８２を作製した。
【００４８】
このようにして得られたシート８２を図１に示されるシールド層７の直上に隙間なくらせん状に巻き付け、その外周にシース９を押出被覆することで、実施例に係るノイズシールドケーブル１を製造した。
【００４９】
一方、比較例として、ノイズシールド層を押出被覆により形成したノイズシールドケーブルを製造した。押出被覆の材料としては、上記シート８２の材料と同じものを使用した。その他の構成は、実施例と同様である。
【００５０】
上記製造方法にしたがって、実施例及び比較例ともにそれぞれ２本ずつ製造した（実施例１〜２、比較例１〜２）。
【００５１】
図５は、実施例（シート）及び比較例（押出被覆）について配向度と透磁率の実測値／推定値との関係を示す図である。
【００５２】
配向度は、前述した方法で求めた。透磁率μ'の実測値は、Ｂ-Ｈアナライザ（アジレント・テクノロジー社製、型式E4991A）により測定した。また、μ'の推定値とは、磁性粉の充填率、磁性粉材料固有の透磁率、磁性粉の形状（径、厚み）から近似計算した反磁場係数をパラメータとして計算したものである。
【００５３】
実施例１では、配向度＝０．９３、μ'の実測値／推測値＝１．１であり、実施例２では、配向度＝０．９４、μ'の実測値／推測値＝０．８５であった。一方、比較例１では、配向度＝０．８５、μ'の実測値／推測値＝０．５５であり、比較例２では、配向度＝０．８９、μ'の実測値／推測値＝０．８４であった。
【００５４】
比較例における押出被覆樹脂中の磁性粉は配向度が低く、その影響で透磁率も低かった。それに対し、実施例のシート８２の樹脂中の磁性粉は配向度が高く、透磁率も高かった。
【００５５】
図６は、実施例（シート）及び比較例（押出被覆）について各周波数における透磁率を示すグラフである。
【００５６】
複素透磁率μの実部がμ'、虚部がμ”である（μ＝μ'−ｊμ”、ｊ：虚数単位）。μ”は損失に関係し、損失係数tanδ（＝μ”／μ’）が大きくなるほど、放射されるノイズを吸収することになる。
【００５７】
製造した実施例１及び比較例１のノイズシールドケーブルについて、各周波数における透磁率を測定した。Ｂ-Ｈアナライザ（アジレント・テクノロジー社製、型式E4991A）で得られた実際の測定デ−タと式（μ＝μ'−ｊμ”）を用いて、複素透磁率μを求めた。
【００５８】
比較例における押出被覆層では、比重（磁性粉充填率）減少、磁性粉の割れ（アスペクト比低下）、磁性粉の配向性悪化の影響により、透磁率が、実施例におけるノイズシールド層８（シート８２）より低下していた。
【００５９】
図７は、実施例（シート）及び比較例（押出被覆）について各周波数における抑制効果を示すグラフである。
【００６０】
製造した実施例１及び比較例１のノイズシールドケーブルについて、各周波数におけるノイズ抑制効果を測定した。図７（ａ）は、ＥＭＳ測定結果であり、図７（ｂ）は、ＥＭＩ測定結果である。図８は、ノイズシールドケーブルのノイズ抑制効果の測定方法を示す概略図である。
【００６１】
図８に示すように、机１０１上に設置したスペクトラムアナライザ１０２（トラッキングジェネレータ付き）を用いて、ＥＭＳ測定及びＥＭＩ測定を行なった。具体的には、同軸ケーブル２００にトラッキングジェネレータから信号を入力し、終端抵抗１０３の付いたノイズシールドケーブル１００に誘起される信号をスペクトラムアナライザ１０２で測定した（ＥＭＩ測定）。また、ノイズシールドケーブル１００に信号を入力して同軸ケーブル２００に誘起される信号をスペクトラムアナライザ１０２で測定した（ＥＭＳ測定）。
【００６２】
いずれの測定結果においても、比較例における押出被覆層では、実施例におけるノイズシールド層８（シート８２）より抑制効果が低かった。特に、損失tanδ（μ"/μ'）が大きくなるＧＨｚ帯においては、ＥＭＳで２ｄＢ、ＥＭＩで６ｄＢ程度、実施例におけるノイズシールド層８（シート８２）の方が高かった。
【符号の説明】
【００６３】
１，１０，１００：ノイズシールドケーブル
２：導体、３：絶縁体、４：絶縁電線、５：介在物、６：樹脂テープ層
７：シールド層、８，８Ａ：ノイズシールド層、９：シース
８０：樹脂、８１：磁性粉、８２：シート
２０：プレス機、３０：ロール
１０１：机、１０２：スペクトラムアナライザ、１０３：終端抵抗
２００：同軸ケーブル
【図１】
2017027730.tif 000006
【図２】
2017027730.tif 000007
【図３】
2017027730.tif 000008
【図４】
2017027730.tif 000009
【図５】
2017027730.tif 000010
【図６】
2017027730.tif 000011
【図７】
2017027730.tif 000012
【図８】
2017027730.tif 000013